(57)【特許請求の範囲】
【請求項１】
中空プラスチック物品を射出成形する方法であって、
射出成形機を用いて、或る量の溶融プラスチック材料を金型キャビティ内へ射出して少なくとも金型キャビティを充填する工程と、
加圧ガス又は加圧液体を金型キャビティ内のプラスチック材料中へ注入する工程と、
金型内の溶融プラスチック材料の一部を金型キャビティに結合された少なくとも１つの補助キャビティ内へ追い出すことができるようにする工程と、
金型キャビティ内の残りのプラスチック材料が凝固できるようにする工程と、
ガス又は液体を金型キャビティから排出する工程と、
プラスチック物品を金型から取り出す工程と、
プラスチック材料の一部を少なくとも１つの補助キャビティ内へ追い出す工程の前に充填圧力をプラスチック材料に加えるために、金型キャビティ内のプラスチック材料のガス又は液体の圧力を所定時間保持する工程と、
を有し、前記金型キャビティ内のプラスチック材料のガス又は液体の圧力を保持する工程は、プラスチック材料を金型キャビティの壁表面に当てて保持し、プラスチック材料のコア部分が溶融したままの状態にある間にプラスチック材料のスキン層が凝固するようにすることを特徴とする方法。
【請求項２】
ガス又は液体をプラスチック材料中へ注入する前に充填圧力を所定期間にわたり金型キャビティ内のプラスチック材料に加える工程を更に有していることを特徴とする請求項１記載の方法。
【請求項３】
前記追い出す工程は、金型キャビティ内のガス又は液体の圧力を維持した状態で金型キャビティと補助キャビティを連結するフローランナ又は導管内に設けられた弁を開くことによって実施されることを特徴とする請求項１又は２に記載の方法。
【請求項４】
成形されるべきプラスチック物品は、他のセクションよりも厚い少なくとも１つのセクションを有し、加圧ガス又は液体は、厚いセクション中に中空部分を成形するために厚いセクション内へ導入されることを特徴とする請求項１〜３のうちのいずれか１項に記載の方法。
【請求項５】
前記少なくとも１つの補助キャビティの容積を金型キャビティから追い出されるのに必要なプラスチックの体積にマッチさせるために前記少なくとも１つの補助キャビティの容積を調節する工程を更に有していることを特徴とする請求項１〜４のうちのいずれか１項に記載の方法。
【請求項６】
プラスチック材料を部分的に少なくとも２つの補助キャビティ内へ追い出すことを特徴とする請求項１〜５のうちのいずれか１項に記載の方法。
【請求項７】
少なくとも２つの補助キャビティが設けられ、金型内のプラスチック材料を部分的に補助キャビティ内へ追い出すことができるようにする工程は、金型キャビティと補助キャビティを連結するフローランナ又は導管内にそれぞれ配置された弁部材を開く工程を含むことを特徴とする請求項１〜６のうちのいずれか１項に記載の方法。
【請求項８】
プラスチック材料を少なくとも２つの補助キャビティ内へ選択的に追い出すことができるようにするために弁部材の開放を順次制御する工程を更に有していることを特徴とする請求項１記載の方法。
【請求項９】
前記方法は、中空プラスチック管状物品を射出成形するために利用され、金型キャビティは、円錐形の入口部分、細長い中央部分及び出口部分を有していることを特徴とする請求項１〜８のうちのいずれか１項に記載の方法。
【請求項１０】
円錐形部分は、頂点を有し、前記ガス又は液体は、前記頂点のところでプラスチック材料中に注入されることを特徴とする請求項９記載の方法。
【請求項１１】
前記出口部分は、第２の実質的に円錐形の部分を有し、前記円錐形出口部分は、頂点を有し、補助キャビティ内への金型キャビティからのプラスチック材料の前記追出しは、前記頂点を通って行われることを特徴とする請求項９又は１０に記載の方法。
【請求項１２】
プラスチック材料は、前記円錐形入口部分のところで金型キャビティ内に射出され、プラスチック材料は、金型キャビティを充填しているときに金型キャビティの表面との接触状態を維持することを特徴とする請求項９〜１１のうちのいずれか１項に記載の方法。
【請求項１３】
プラスチック材料を前記円錐形入口部分内へ射出するリングゲート機構が設けられていることを特徴とする請求項１２記載の方法。
【請求項１４】
物品の少なくとも一端部をばり取りして管状物品を形成する工程を更に有していることを特徴とする請求項９〜１３のうちのいずれか１項に記載の方法。
【請求項１５】
物品は、一定断面の管状物品を形成するようばり取りされることを特徴とする請求項１４記載の方法。
【請求項１６】
ガスの注入により作用する選択された圧力を加え、次にこの圧力をプラスチック材料に伝えることにより弁を開放する請求項３記載の方法。
【請求項１７】
ガスの注入により作用する選択された圧力を加え、次にこの圧力をプラスチック材料に伝えることによりそれぞれの弁部材を開放する請求項７又は８に記載の方法。
【請求項１８】
前記プラスチック材料は、バレル及びノズルを備えた射出成形機から金型キャビティ内に射出され、前記方法は、金型内のプラスチック材料の一部を追い出して射出成形機のバレル内に戻す工程を更に有し、前記バレルは、単体の補助キャビティを構成しているか、又は複数の補助キャビティのうちの１つを構成していることを特徴とする請求項１〜１７のうちのいずれか１項に記載の方法。
【請求項１９】
バレル及びノズルを備えた射出成形機及び物品の少なくとも一部を構成する形状を備えた金型キャビティを有する金型を利用して中空プラスチック物品を射出成形する方法であって、
射出成形機を用いて、或る量の溶融プラスチック材料を射出成形機から金型キャビティ内へ射出して少なくとも金型キャビティを充填する工程と、
加圧ガス又は加圧液体を金型キャビティ内のプラスチック材料中へ注入する工程と、
金型内の溶融プラスチック材料の一部を追い出して射出成形機のバレル内に戻すことができるようにする工程と、
金型キャビティ内の残りのプラスチック材料が凝固できるようにする工程と、
ガス又は液体を金型キャビティから排出する工程と、
プラスチック物品を金型から取り出す工程と、
プラスチック材料の一部を射出成形機のバレル内に戻す工程の前に充填圧力をプラスチック材料に加えるために、金型キャビティ内のプラスチック材料のガス又は液体の圧力を所定時間保持する工程と、
を有し、前記金型キャビティ内のプラスチック材料のガス又は液体の圧力を保持する工程は、金型キャビティ内のプラスチック材料に加わるガス又は液体の圧力を保持する工程により、プラスチック材料を金型キャビティの壁表面に当てて保持し、プラスチック材料のコア部分が溶融したままの状態にある間にプラスチック材料のスキン層が凝固するようにすることを特徴とする方法。
【請求項２０】
ガス又は液体をプラスチック材料中へ注入する前に充填圧力を所定期間にわたり金型キャビティ内のプラスチック材料に加える工程を更に有していることを特徴とする請求項１９記載の方法。
【請求項２１】
プラスチック材料を追い出して射出成形機のバレル内に戻すことができるようにする工程は、所定量のプラスチック材料が制御された仕方で追い出されるように制御されることを特徴とする請求項１９又は２０に記載の方法。
【請求項２２】
追い出されるプラスチック材料の量は、プラスチック材料が射出成形機のバレル内の射出ピストン又はスクリューを引っ込める速度を制御すると共に（或いは）前記射出ピストン又はスクリューの位置を制御することによって制御されることを特徴とする請求項２１記載の方法。
【請求項２３】
追い出されるプラスチック材料の量は、金型キャビティと射出成形機のバレルとの間で流路内に配置された遮断弁部材の閉鎖時期のタイミングを取ることによって制御されることを特徴とする請求項２１又は２２に記載の方法。
【請求項２４】
ガス又は液体を射出成形機のノズルから間隔を置いた場所でプラスチック材料中へ注入することを特徴とする請求項１９〜２３のうちのいずれか１項に記載の方法。
【請求項２５】
前記プラスチック物品は、他のセクションよりも厚い少なくとも１つのセクションを有し、前記加圧ガス又は液体は、厚いセクション中に中空部分を成形するために厚いセクション内へ導入されることを特徴とする請求項１９〜２４のうちのいずれか１項に記載の方法。
【請求項２６】
金型内のプラスチック材料の一部を追い出して射出成形機のバレル内に戻すことができるようにする工程は、金型キャビティと射出成形機のバレルとの間で流路内に配置された遮断弁部材を開く工程を含むことを特徴とする請求項１９〜２５のうちのいずれか１項に記載の方法。
【請求項２７】
弁部材は、射出成形機のノズルの一部として設けられていることを特徴とする請求項２６記載の方法。
【請求項２８】
金型内のバレル側にあるプラスチック材料の第１の部分が追い出されて射出成形機のバレル内に戻るようになっており、前記方法は、金型内の１以上の補助キャビティ側にあるプラスチック材料の第２の部分を金型キャビティに結合された１以上の補助キャビティ内へ追い出すことができるようにする工程を更に有していることを特徴とする請求項１９〜２２のうちのいずれか１項に記載の方法。
【請求項２９】
金型内の１以上の補助キャビティ側にあるプラスチック材料の第２の部分を金型キャビティに結合された１以上の補助キャビティ内へ追い出すことができるようにする工程は、金型キャビティと補助キャビティの間で流路内に配置された弁部材を開く工程を含むことを特徴とする請求項２８記載の方法。
【請求項３０】
プラスチック材料を流路に沿って金型キャビティ内へ射出する工程と、プラスチック材料の１以上の部分を流路に結合された１又は複数の補助キャビティ内へ追い出すことができるようにする工程とを更に有していることを特徴とする請求項１〜１６、請求項２８又は請求項２９のうちのいずれか１項に記載の方法。
【請求項３１】
補助キャビティは、金型キャビティ内に位置すると共に金型キャビティ内のプラスチック供給ピストンの近くに位置した場所で金型キャビティに結合されていることを特徴とする請求項１〜１６、請求項２８又は２９のうちのいずれか１項に記載の方法。
【請求項３２】
ガス又は液体注入位置は、プラスチック材料の追出しが金型キャビティの充填中、プラスチック材料の流れに対し実質的に逆の方向に行われるように金型キャビティ内であってプラスチック供給位置及び補助キャビティの下流側に配置されていることを特徴とする請求項３０又は３１に記載の方法。
【請求項３３】
少なくとも２つのガス又は液体注入位置が、一金型キャビティ内に設けられていることを特徴とする請求項１〜３２のうちのいずれか１項に記載の方法。
【請求項３４】
金型キャビティ内の各ガス又は液体供給位置からのガス又は液体の注入の開始時期を順次制御する工程を更に有していることを特徴とする請求項３３記載の方法。
【発明の詳細な説明】
【技術分野】
【０００１】
本発明は、中空プラスチック物品を射出成形する方法及び装置に関する。
【背景技術】
【０００２】
プラスチック材料の射出成形は、周知であり、工業及び消費者用途のために絶えず多様性が増しているプラスチックコンポーネントの製造手段として広く実施されている。最近の２０年間において、世界的に「ガスアシステッド（gas assisted）成形」と呼ばれているかかる方法の変形例が開発され、かかる変形方法は、従来型射出成形に付きものの問題のうち幾つかを解決すると共にコストを軽減し、しかも最終製品の品質を向上させるために利用されている。
【０００３】
従来型ガスアシステッド射出成形では、溶融状態のプラスチック材料が金型キャビティ内に入った後にガス、例えば窒素を溶融プラスチック材料中へ注入する。粘度の低いガスは、より粘度の高いプラスチック内で抵抗の小さな流路内へ流れ、それによりプラスチック内に中空チャネルを形成する。この方法は、厚いセクションをもつ成形品、例えば取っ手に特に有利であり、結果として４５％以上の軽量化が達成される場合がある。また、成形時間サイクルを実質的に減少させることができる。マルチセクション型成形品では、注入されたガスは、厚いセクション中に流れる傾向があり、この場合も又、ガスを媒体として圧力を伝達できる中空連続チャネルを形成する。これは、設計者の能力発揮範囲を広げると共に従来型成形法の設計上の制約のうち幾つかを解決する。
【０００４】
従来型ガスアシステッドプラスチック成形法の１つは、金型キャビティを正確に制御された射出容積のプラスチックで部分的に満たす。次に、ガスを注入してプラスチックの流れを続行させてキャビティがプラスチック及びガスで満たされるようにする。ガスは、プラスチック材料に外向きの圧力を及ぼすために用いられ、それによりプラスチック材料を金型キャビティ表面に押し付けてプラスチック成形表面上に金型表面の良好な複製を達成する。プラスチックが凝固した後、ガスを大気に排出することによりガス圧力を減少させ、金型を開き、部品を突き出す。これは、「ショートショット（short shot）」法と呼ばれる場合がある。
【０００５】
別の方法では、金型キャビティをプラスチック材料で完全に又は実質的に充填し、次に、プラスチックが冷えて凝固する際にプラスチックの体積収縮を補償するよう多めのプラスチックをキャビティ内に射出したり又は詰め込むことをしないで、ガスをプラスチック中へ注入してガスの膨張によりプラスチックの収縮を補償するようにする。事実、初期ガス侵入は、プラスチックの体積が収縮している間に冷却サイクル中に膨張し続けることになる。これは、「フルショット（full shot ）」法と呼ばれる場合がある。
【発明の開示】
【発明が解決しようとする課題】
【０００６】
「フルショット」法では、意図したガスチャネルに沿って十分なガス浸透を達成することが困難な場合がある。と言うのは、ガスのための空間を形成するにはプラスチックの体積収縮が不十分だからである。かかる場合、幾分かのプラスチックが金型キャビティからオーバーフローウェル又は「補助」キャビティ内へ流出できるようにする方法は、ガス膨張のための空間をもたらす際に有用である。
【０００７】
「ショートショット」法では、成形品によっては、金型キャビティの末端までプラスチック及びガスで満たすことは困難なものがある。射出容積が少な過ぎると、ガスは、充填中、プラスチック材料の前縁を突破し、それによりガスの制御を失わせる場合がある。射出容積が多すぎる場合、ガスは、金型キャビティの末端に到達しない。したがって、「ショートショット」法を利用する厚いセクションの成形品は、金型キャビティからオーバーフローキャビティ内へのプラスチックの追加の移動という観点からは有利な場合がある。
【０００８】
ガスの注入前に金型キャビティを少なくとも部分的に充填し、オーバーフローキャビティを利用する方法が、米国特許第５，０９８，６３７号に記載されている。しかしながら、この米国特許に記載された方法を首尾よく利用するためには、「ショートショット」と「フルショット」法の両方について射出容積を正確に制御することが必要である。と言うのは、ガスを注入する前にプラスチックがオーバーフローキャビティ内へ流れてこれを充填するのを阻止する対策が無いからである。
【０００９】
「ショートショット」法では、プラスチックの流れは、充填シーケンスの終わりに一時的に止められ、次に典型的には、ガスの注入によりプラスチックを前方に押してプラスチック及びガスによる物品キャビティの充填及びプラスチックによるオーバーフローキャビティの充填を完了させる前に５秒の遅延がある。「フルショット」法では、金型キャビティを溶融プラスチックで満たし、又は実質的に満たし、ガスを注入してプラスチックの体積収縮を補償すると共にプラスチックをオーバーフローキャビティ内へ移動させる。両方の場合において、オーバーフローキャビティへのランナが開いているので、オーバーフローキャビティ内へのプラスチックの移動が起こる前に、「充填圧力」を金型キャビティ内のプラスチックに及ぼすことは実現可能ではなく、即ち、プラスチックの次の流れを拘束する手段が無い。さらに、「ショートショット」法では、或いはキャビティを「フルショット」法でほぼ充填する場合、最初のプラスチック射出の位置で成形品表面に見苦しいヘジテーションライン又はマークが残る場合がある。
【００１０】
遮断弁が金型キャビティと「補助キャビティ」を連結するランナ内に配置された別の方法が特開昭５０−７４６６０号公報に開示されている。この公報では、金型キャビティを熱可塑性樹脂で満たし、次にコア樹脂又はガスを金型キャビティ内に注入しながら熱可塑性樹脂を金型キャビティから追い出す。
【課題を解決するための手段】
【００１１】
本発明の一特徴によれば、中空プラスチック物品を射出成形する方法であって、或る量の溶融プラスチック材料を金型キャビティ内へ射出して少なくとも金型キャビティを実質的に充填する工程と、加圧ガス又は加圧液体を金型キャビティ内のプラスチック材料中へ注入する工程と、金型内の溶融プラスチック材料の一部を金型キャビティに結合された少なくとも１つの補助キャビティ内へ追い出すことができるようにする工程と、金型キャビティ内の残りのプラスチック材料が凝固できるようにする工程と、ガス又は液体を金型キャビティから排出する工程と、プラスチック物品を金型から取り出す工程とを有する方法において、プラスチック材料の一部を少なくとも１つの補助キャビティ内へ追い出すことができるようにする前に充填圧力をプラスチック材料に及ぼすために、金型キャビティ内のプラスチック材料に加わるガス又は液体の圧力を或る期間にわたり保持する工程を更に有していることを特徴とする方法が提供される。
【００１２】
好ましくは、金型キャビティ内のプラスチック材料に加わるガス又は液体の圧力を保持する工程により、プラスチック材料を金型キャビティの壁表面に当てて保持し、プラスチック材料のコア部分が溶融したままの状態にある間にプラスチック材料のスキン層が凝固するようにする。
【００１３】
一実施形態では、プラスチック材料を金型キャビティ内に射出する工程は、プラスチック材料を詰め込むことなく実施される。
【００１４】
別の実施形態では、本発明の方法は、加圧ガス又は液体を金型キャビティ内のプラスチック材料中へ注入する前に充填圧力を金型キャビティ内の射出圧力状態のプラスチック材料に及ぼす工程を更に有する。好ましくは、射出成形機を用いてプラスチック材料を金型キャビティ内に射出すると共に初期充填圧力をプラスチック材料に及ぼし、加圧ガス又は液体が金型キャビティ内のプラスチック材料に別途充填圧力を及ぼす。
【００１５】
好ましくは、本発明の方法は、ガス又は液体をプラスチック材料中へ注入する前に充填圧力を所定期間にわたり金型キャビティ内の射出圧力状態のプラスチック材料に及ぼす工程を更に有する。
【００１６】
好ましくは、追出し工程は、金型キャビティ内のガス又は液体の圧力を維持した状態で金型キャビティと補助キャビティを連結するフローランナ又は導管内に設けられた弁を開くことによって実施される。
【００１７】
一実施形態では、成形されるべきプラスチック物品は、他のセクションよりも厚い少なくとも１つのセクションを有し、加圧ガス又は液体は、厚いセクション中に中空部分を成形するために厚いセクション内へ導入される。
【００１８】
本発明の方法は、金型キャビティからの所定量のプラスチック材料の追出しを可能にするために少なくとも１つの補助キャビティの容積を調節する工程を更に有するのがよい。
【００１９】
プラスチック材料を部分的に少なくとも２つの補助キャビティ内へ追い出すのがよい。
【００２０】
一実施形態では、少なくとも２つの補助キャビティが設けられ、金型内のプラスチック材料を部分的に補助キャビティ内へ追い出すことができるようにする工程は、金型キャビティと補助キャビティを連結するフローランナ又は導管内にそれぞれ配置された弁部材を開く工程を含む。本発明の方法は、プラスチック材料を少なくとも２つの補助キャビティ内へ選択的に追い出すことができるようにするために弁部材の開放を順次制御する工程を更に有するのがよい。
【００２１】
一実施形態では、本発明の方法は、中空プラスチック管状物品を射出成形するために利用され、金型キャビティは、実質的に円錐形の入口部分、細長い中央部分及び出口部分を有する。
【００２２】
好ましくは、円錐形部分は、頂点を有し、ガス又は液体は、頂点のところでプラスチック材料中に注入される。
【００２３】
また、出口部分は、第２の実質的に円錐形の部分を有し、円錐形出口部分は、頂点を有し、補助キャビティ内への金型キャビティからのプラスチック材料の追出しは、頂点を通って行われることが好ましい。
【００２４】
好ましくは、プラスチック材料は、円錐形入口部分のところで金型キャビティ内に射出され、プラスチック材料は、金型キャビティを充填しているときに金型キャビティの表面との接触状態を維持する。
【００２５】
プラスチック材料を円錐形入口部分内へ射出するリングゲート機構を設けるのがよい。
【００２６】
本発明の方法は好ましくは、物品の少なくとも一端部をばり取りして管状物品を形成する工程を更に有する。それにより、実質的に一定断面の管状物品を形成するよう物品をばり取りするのがよい。
【００２７】
プラスチック材料は、バレル及びノズルを備えた射出成形機から金型キャビティ内に射出され、本発明の方法は、金型内のプラスチック材料の一部を追い出して射出成形機のバレル内に戻す工程を更に有し、バレルは、補助キャビティ又は複数の補助キャビティのうちの１つを構成する。
【００２８】
本発明の別の特徴によれば、バレル及びノズルを備えた射出成形機及び物品の少なくとも一部を構成する形状を備えた金型キャビティを有する金型を利用して中空プラスチック物品を射出成形する方法であって、或る量の溶融プラスチック材料を射出成形機から金型キャビティ内へ射出して少なくとも金型キャビティを実質的に充填する工程と、加圧ガス又は加圧液体を金型キャビティ内のプラスチック材料中へ注入する工程と、金型内の溶融プラスチック材料の一部を追い出して射出成形機のバレル内に戻すことができるようにする工程と、金型キャビティ内の残りのプラスチック材料が凝固できるようにする工程と、ガス又は液体を金型キャビティから排出する工程と、プラスチック物品を金型から取り出す工程とを有する方法において、プラスチック材料の上記部分を追い出して射出成形機のバレル内に戻すことができるようにする前に充填圧力をプラスチック材料に及ぼすために、金型キャビティ内のプラスチック材料に加わるガス又は液体の圧力を或る期間保持することを特徴とする方法が提供される。
【００２９】
好ましくは、金型キャビティ内のプラスチック材料に加わるガス又は液体の圧力を保持する工程により、プラスチック材料を金型キャビティの壁表面に当てて保持し、プラスチック材料のコア部分が溶融したままの状態にある間にプラスチック材料のスキン層が凝固するようにする。
【００３０】
一実施形態では、プラスチック材料を金型キャビティ内に射出する工程は、プラスチック材料を詰め込むことなく実施される。
【００３１】
別の実施形態では、プラスチック材料中への加圧ガス又は液体の注入前に射出成形機を用いて充填圧力を金型キャビティ内の射出圧力状態のプラスチック材料に及ぼす。
【００３２】
好ましくは、プラスチック材料を追い出して射出成形機のバレル内に戻すことができるようにする工程は、所定量が制御された仕方で追い出されるように制御される。
【００３３】
一実施形態では、追い出されるプラスチック材料の量は、プラスチック材料が射出成形機のバレル内の射出ピストン又はスクリューを引っ込める速度及び（又は）程度を制御することによって制御される。
【００３４】
追加例として又は変形例として、追い出されるプラスチック材料の量は、金型キャビティと射出成形機のバレルとの間で流路内に配置された遮断弁部材の閉鎖時期のタイミングを取ることによって制御される。
【００３５】
また、ガス又は液体を射出成形機のノズルから間隔を置いた場所でプラスチック材料中へ注入することが好ましい。
【００３６】
好ましくは、金型内のプラスチック材料の一部を追い出して射出成形機のバレル内に戻すことができるようにする工程は、金型キャビティと射出成形機のバレルとの間で流路内に配置された遮断弁部材を開く工程を含む。弁部材は好ましくは、射出成形機のノズルの一部として設けられる。
【００３７】
一実施形態では、金型内のプラスチック材料の第１の部分が追い出されて射出成形機のバレル内に戻るようになっており、本発明の方法は、金型内のプラスチック材料の第２の部分を金型キャビティに結合された１以上の補助キャビティ内へ追い出すことができるようにする工程を更に有する。
【００３８】
好ましくは、プラスチック材料の１以上の第２の部分を対応関係をなす補助キャビティ内へ追い出すことができるようにする工程は、金型キャビティと第２のキャビティの間で流路内に配置された弁部材を開く工程を含む。
【００３９】
本発明は又、中空プラスチック物品を射出成形する装置であって、物品の少なくとも一部を定める金型キャビティ及び金型キャビティに結合されている少なくとも１つの補助キャビティを備えた金型と、或る量の溶融プラスチック材料を金型キャビティ内へ射出して少なくとも金型キャビティを実質的に充填する手段と、加圧ガス又は加圧液体を金型キャビティ内のプラスチック材料中へ注入する手段とを有する装置において、金型内の溶融プラスチック材料の一部を少なくとも１つの補助キャビティ内へ追い出す前且つ金型内の残りのプラスチック材料が凝固し、そしてガス又は液体が金型キャビティから排出されて金型キャビティからのプラスチック物品の取出しが可能になる前に充填圧力をプラスチック材料に及ぼすために、金型キャビティ内のプラスチック材料に加わるガス又は液体の圧力を或る期間にわたり保持する制御手段が設けられていることを特徴とする装置を提供する。
【００４０】
一実施形態では、射出成形機が、プラスチック材料を詰め込むことなくプラスチック材料を金型キャビティ内へ射出するのに用いられる。
【００４１】
別の実施形態では、射出成形機が、金型キャビティ内のプラスチック材料中への加圧ガス又は液体の注入前に、プラスチック材料を金型キャビティ内へ射出し、充填圧力を金型キャビティ内の射出圧力状態のプラスチック材料に及ぼすのに用いられる。
【００４２】
好ましくは、補助キャビティは、制御手段により制御される弁を含むフローランナ又は導管により金型キャビティに連結されている。
【００４３】
一実施形態では、金型キャビティは、少なくとも２つの補助キャビティにそれぞれ対応関係にあるフローランナ又は導管によって結合され、各フローランナ又は導管は制御される弁を含む。
【００４４】
好ましくは、プラスチック材料を金型キャビティ内へ射出する手段は、バレル及びノズルを備えた射出成形機であり、ノズルは、金型キャビティに流体連結され、バレルは、別の補助キャビティを構成している。
【００４５】
好ましくは、遮断弁要素が、金型キャビティと射出成形機のバレルとの間で流路内に配置されている。この弁部材を射出成形機のノズルの一部として設けるのがよい。
【００４６】
中空プラスチック管状物品の射出成形に関し、金型キャビティは好ましくは、実質的に円錐形の入口部分、細長い中央部分及び出口部分を有する。好ましくは、円錐形部分は、頂点を有し、ガス又は液体は、頂点のところでプラスチック材料中に注入される。出口部分は、第２の実質的に円錐形の部分を有するのがよく、円錐形出口部分は、頂点を有し、補助キャビティ内への金型キャビティからのプラスチック材料の追出しは、頂点を通って行われる。プラスチック材料を円錐形入口部分内へ射出するリングゲート機構を設けるのがよい。
【００４７】
物品の少なくとも一端部をばり取りして管状物品を形成する手段を設けるのがよい。
【００４８】
本発明は更に、中空プラスチック物品を射出成形する装置であって、バレル及びノズルを備えた射出成形機と、物品の少なくとも一部を構成する金型キャビティを備えていて、或る量の溶融プラスチック材料を射出成形機から金型キャビティ内へ射出するノズルに連結可能な金型と、加圧ガス又は加圧液体を金型キャビティ内のプラスチック材料中へ注入する手段とを有する装置において、金型内の溶融プラスチック材料の一部を追い出して射出成形機のバレル内に戻す前且つ金型内の残りのプラスチック材料が凝固し、そしてガス又は液体が金型キャビティから排出されて金型からのプラスチック物品の取出しが可能になる前に充填圧力をプラスチック材料に及ぼすために、金型キャビティ内のプラスチック材料に加わるガス又は液体の圧力を或る期間にわたり保持する制御手段が設けられていることを特徴とする装置を提供する。
【００４９】
一実施形態では、射出成形機は、プラスチック材料を詰め込むことなくプラスチック材料を金型キャビティ内へ射出するのに用いられる。
【００５０】
別の実施形態では、射出成形機は、金型キャビティ内のプラスチック材料中への加圧ガス又は液体の注入前に、プラスチック材料を金型キャビティ内へ射出し、充填圧力を金型キャビティ内の射出圧力状態のプラスチック材料に及ぼすのに用いられる。
【発明を実施するための最良の形態】
【００５１】
例示として、本発明の特定の実施形態を添付の図面を参照して説明する。
図１Ａ〜図１Ｅは、本発明の実施形態のシーケンス工程を示している。図面においては、この方法は全体が符号１０で示されている。図１Ａでは、或る量の溶融プラスチック材料２０を射出成形機のバレル２２内に配置する。射出成形機は、任意の従来形式のものであってよく、プラスチック材料を従来方法で、例えば、螺旋スクリュー又はピストン２６によりバレルのノズル２４から追い出すことができる。ピストン部材２６が図１Ａ〜図１Ｅに記載されているが、プラスチック材料射出成形機のバレルから追い出すために用いられる任意の従来機構を利用できることは言うまでもない。
【００５２】
図１Ａに示すように、射出成形機のノズル２４は、金型キャビティ３０に連結されている。金型キャビティ３０は、従来型金型内に配置され、この従来型金型は、従来型射出成形機内に配置されている。この実施形態では、金型キャビティ３０は、成形されるべき物品の厚いセクション又は区分を表している。補助キャビティ３２が、金型キャビティ３０と連通した状態で金型内に配置されており、この補助キャビティは、フローランナ又は導管４４により金型キャビティに結合されている。弁部材４０が、ノズル２４と金型キャビティ３０との間に配置され、第２の弁部材４２が、フローランナ又は導管４４内に配置されている。弁部材４０，４２は、任意の従来形式のものであってよいが、この実施形態では，遮断形式の弁部材であり、任意の従来方法で、例えば空気圧、油圧、電気等の作用で作動させることができる。また、弁部材４０，４２の制御は、任意の従来機構又はシステムで達成できる。例えば、従来機構は、弁を正確に計時してあらかじめ特定された射出成形法に従って所望どおりに開閉することができるようコンピュータ制御されるべきものであるのがよい。
【００５３】
射出成形機のバレル内のプラスチック材料２０の量は、金型キャビティ３０の容積を満たし又は実質的に満たすのに十分である。本発明で用いられ又は利用できるプラスチック材料２０は、任意従来形式のものであってよく、例えば、熱可塑性樹脂である。プラスチック材料は又、ガラス又は鉱物と混合される充填剤入り材料であってもよい。
【００５４】
変形実施形態では、２又は３以上の補助キャビティを設けてもよい。補助キャビティは各々、別個のランナ又は導管４４によって金型キャビティ３０に連結される。また、独立制御の別個の弁部材が、金型キャビティ３０と補助キャビティとの間でランナ又は導管４４の各々の中に配置される。この実施形態では、補助キャビティは、別個に充填可能なオーバーフローキャビティを構成し、弁部材４２は、プラスチック材料を所望に応じて追い出すことができるようにするため、必要な場合には、製造方法及びこの製造方法によって製造されるプラスチック製品を最適化するために計時される。
【００５５】
図１に戻ると、この方法の第２工程が図１Ｂに示されている。この工程では、プラスチック樹脂材料２０を溶融射出成形機により金型キャビティ３０内へ射出する。この方法工程に関し、弁部材４０を開いてプラスチック材料が金型キャビティ３０に入ることができるようにするが、プラスチックが補助キャビティ３２に入るのを阻止するために弁部材４２は閉鎖位置に保持する。次に、金型キャビティ内のプラスチックを、成形機によって短い所定の期間、例えば１〜５秒間加圧する（「充填圧力」）。これは、金型キャビティ内の成形物品に対する金型表面の良好な再現性を確保するのを助ける。
【００５６】
この時点において、ガスを選択されたラム及び保持圧力で注入する。上述したように、これは、金型キャビティ３０内のプラスチック材料の体積収縮又は縮みに起因してフルショット法の場合に可能である。図示の概略的な実施形態では、ガス、例えば窒素を入口導管５０を介して注入する。これは、図１Ｃに示されている。最初に、弁部材４２は、所定期間、閉鎖状態のままであり、したがってガスの圧力は溶融材料２０中に中空キャビティを作り、プラスチック材料を金型キャビティの内壁面に押し付け、プラスチック材料のスキン層が凝固し、その間、プラスチック材料のコア部分は溶融したままの状態であり、それによりプラスチック製品に良好な表面仕上げをもたらすのに役立つ。
【００５７】
しかる後、図１Ｄに示すように、弁部材４０を閉じ、弁部材４２を開く。金型キャビティ３０内の溶融プラスチック材料２０内のガス５２の圧力により、溶融プラスチックの一部が金型キャビティから補助キャビティ３２内へ追い出される。この点に関し、溶融プラスチック材料は好ましくは、連結ゲート又はランナ４４を介して成形品中の厚いセクションの中央から追い出される。しかる後、ガス「保持」又は「充填」圧力を残りのプラスチック材料が冷えて凝固する間、金型プラスチック内に維持する。これには、成形プラスチック製品のサイズ及び厚さに応じて１０〜２５秒台以上の時間がかかる。
【００５８】
一般に、補助キャビティ（複数設けられている場合は、各補助キャビティ）３２の体積を金型キャビティから追い出されるのに必要なプラスチックの体積にマッチさせるため最初の又は次の金型の試用後、補助キャビティ３２のそれぞれの容積を調節することが必要である。これを行うのに、金属加工、即ち金型から金属を除去して容積を増加させ、又は金属を追加して容積を減少させるのがよい。先ず最初に、補助キャビティ内へ追い出されるプラスチックの体積を弁部材４２を開く時期によって決定する。弁開放時期を引き延ばした場合、プラスチックのうち多くが金型キャビティ内で凝固し、即ち、プラスチックのスキン層が厚くなり、少ない量のプラスチックが追い出されることになり、これとは逆に、弁開放時期を早めた場合、即ち、開放の遅延時間を減少させた場合、スキン層の厚さが減少し、多くのプラスチックが追い出される。補助キャビティの容積と弁開放時期のバランスを最適化すると、本方法を製造中ショットアフターショット（shot-after-shot ）方式で首尾一貫して実施することができる。
【００５９】
オーバーフローキャビティ内へ追い出されるプラスチック材料の量も又、弁部材４２を開放する時期で制御できる。
【００６０】
また、弁部材４０を開いた状態で、或いはピストン２６をその前方位置に保持することにより、射出成形機と金型との間に配置された弁、例えば弁部材４０を用いないで本発明の方法を実施することができる。しかしながら、プラスチックがガスによって加圧された時、スクリュー又はピストンシリンダ、即ちバレル２２内へ押し戻されないようにするための積極的な手段となるよう弁部材４０又はこれと均等な高温ランナ弁ゲートを閉じることが好ましい。
【００６１】
金型キャビティ内の残りのプラスチック材料がいったん十分に冷えて凝固すると、ガス５２を例えば導管５０によって排出して戻す。これは、図１Ｅに示されている。排出されたガスを次に使用するために集めて再生してもよく、或いは大気中に放出してもよい。金型を開放する前に成形品の内部から加圧ガスを排出し又は抜くための機構及びシステムが、従来技術において多くの特許文献に記載されている。この点に関し、ガスを金型及び成形品から排出し又は抜くための任意の従来機構又はシステムを本発明に従って利用することができる。ガスの排出と同時に、射出成形機のピストン又はラム２６を代表的には、プラスチック材料の別の射出の準備に備えてその休止位置（図示している）に引っ込める。
【００６２】
ガスを金型キャビティからいったん抜き又は排出すると、金型を開き、完成したプラスチック製品を金型キャビティから突き出し又は取り出す。それと同時に、補助キャビティ３２内の追い出された状態のプラスチック材料２１を同様に金型から突き出し又は取り出す。補助キャビティ３２内のプラスチックを所望ならば粉砕再生して再使用すると、材料の無駄を無くすことができ、或いはキャビティそれ自体を用いると可能な用途に関し別のプラスチック部分を形成することができる。
【００６３】
金型キャビティ内への１以上のインゼクタ５０の位置決め場所は好ましくは、厚いセクションに隣接すると共に排出ゲート及びランナから見て遠くでしかもこれと反対側の端のところに位置すべきである。金型キャビティ内へ２以上のガスインゼクタを設ける場合、各ガス供給位置からのガス注入の開始を適当な制御手段により連続的に制御するのがよい。また、金型キャビティ内に１つのプラスチック供給ゲート又は複数のゲート（２以上のゲートを設ける場合）の配置場所は、金型キャビティ内へのプラスチックの流れを最適にするよう選択されるべきである。上述したように、図示のように遮断弁を用いることにより、或いはラムスクリューを前方に保持することにより、或いは弁ゲートを備えた高温ランナシステムを用いることにより金型内ガス圧力によりプラスチックが射出成形機内へ押し戻されないようにすることが必要な場合がある。
【００６４】
上述の工程のシーケンスを示すグラフが、図２に示されている。このグラフは全体が、図２では符号６０で示されており、金型内の圧力に対する成形サイクル時間を作図している。この点に関し、金型内の圧力は、プラスチックを金型キャビティ内に射出すると、先ず最初に線６２に示すように増大する。次に、成形機は、プラスチック充填圧力を線６４で示すように保持する。射出成形機が圧力を封じ込める時間は矢印６６で示されている。この時間を所望に応じて調節することができる。
【００６５】
しかる後、線６８で示すように、ガスを金型キャビティ内のプラスチック材料中へ注入する。時点７０において、補助キャビティ内へのプラスチック材料の流れを調整する弁部材４４を開く。これにより、プラスチックを金型キャビティから補助キャビティ内へ追い出すことができる。この工程は、矢印７２で指示されている。しかる後、金型キャビティ内のガスの圧力を保持する。これは、線７４で示されている。ガス充填圧力の時間は、図２において矢印７６で示されている。
【００６６】
次に、金型内のガス圧力を減少させる。これは、線７８で示されている。また、ガス圧力を符号８０のところに示すように或る期間にわたって一定に保持してもよい。その目的は、プラスチック材料が冷えて硬くなることができるようにすることにある。しかる後、即ち、プラスチック部分をいったん冷やして硬くすると、ガスを金型から排出する。ガスの圧力を線８２で示すようにいったん金型キャビティから抜くと、金型を開き、部品を取り出す。これは、図２のグラフの点８４のところに示されている。
【００６７】
本発明のシステム及び方法では、この技術は、射出後に繰り返し射出されるプラスチックの正確に制御された射出容積の注入に依存しない。また、金型キャビティをプラスチックで満たし、又はプラスチック及び最初に注入されたガスで満たしている間にプラスチックの体積収縮又は縮みに起因してプラスチックを圧力詰め込みできることにより、金型キャビティ表面の正確な再現が確保され、この場合この表面からのプラスチックの収縮は生じない。
【００６８】
物品用キャビティを部分的に充填する必要を無くすことにより、ガスを注入する前にプラスチックが流れて止まる箇所で製品にヘジテーションマークが付く傾向が無くなる。
【００６９】
金型キャビティから追い出されるプラスチック材料の一定量に依存することにより、ガス注入のタイミングへの変化しやすい依存性が回避される。また、本発明は、マルチキャビティ金型に適しており、各キャビティは、１以上の補助キャビティに連結可能であり、それにより各金型キャビティを部分的に充填するためにプラスチックの流れのバランスを取る必要が無くなる。
【００７０】
本発明は、広範な熱可塑性樹脂材料に適しており、かかる熱可塑性樹脂材料としては、許容レベルの表面仕上げを達成するためには早期の加圧を必要とするガラス繊維入り繊維材料が挙げられる。さらに又、ガス及びプラスチックの流れの一層確実な制御の結果として、よりばらつきが無く且つ一様なセクション肉厚がガスチャネルの長さ全体を通じて達成できる。本方法は、ばらつきの無い量のプラスチック材料を正確には送り出すことができない成形機でも利用できる。
【００７１】
金型キャビティ内におけるガスインゼクタ（複数設けられている場合は、各ガスインゼクタ）の位置は、オーバーフローキャビティを利用する他の方法の場合ほど重要ではない。この点に関し、本発明は、金型キャビティ内における２以上の位置からプラスチックを追い出すのに適している。また、補助キャビティに通じる弁部材を、プラスチックの追い出しの最適化及び成形品中に残存しているプラスチックの厚さの累積の回避のために順次開閉できる。
【００７２】
本発明では、加圧されていない状態の正確な射出重量又は充填体積の射出は必要ではない。また、ガス注入のタイミングは、他の方法の場合ほど重要ではない。金型キャビティがプラスチック材料で一杯の場合、充填圧力が成形機によって及ぼされ、次にガスによって及ぼされることにより、金型キャビティ及び成形品それ自体の良好な再現性が確保される。フローマーク及び溶接マークが減少する。また、キャビティの部分充填が望まれる場合、ヘジテーションマークが生じるのは、本発明では珍しく又は最小限に抑えられる。
【００７３】
弁部材４２及び金型キャビティと補助キャビティとの間に配置された任意他の弁部材の作動は、別個独立に行うことができ、他の補助キャビティとシーケンスをなすようタイミングを取ることができる。これにより、プラスチックを所望のシーケンスで且つ成形品の種々の厚さのセクション又は部材中に種々のチャネルを形成できるようにするために金型キャビティから追い出すことができる。また、注目されるように金型キャビティから追い出されるプラスチックの量は、ガス注入のタイミングには依存しない。これとは異なり、成形キャビティから追い出されるプラスチックの量は、弁のタイミング、１又は複数の補助キャビティの容積及び金型キャビティから補助キャビティへの弁部材の開閉シーケンスに依存している。
【００７４】
本発明の別の実施形態では、金型キャビティと１又は複数の補助キャビティとの間でフローランナ又は導管内に設けられた弁を互いに異なる仕方で動作させることができる。弁部材は、ガスの注入により及ぼされる選択された圧力を加え、次にこの圧力をプラスチック材料に伝えることにより動作できる。これにより、あらかじめ設定された閉鎖力に打ち勝って弁部材が開く。あらかじめ設定された閉鎖力を機械的ばね部材又は他の手段、例えば空気圧手段、油圧手段又は電気的手段によって弁部材に加えてもよい。
【００７５】
さらに、弁部材の開閉は、任意の従来手段、例えば空気圧手段、油圧手段、電気的手段又は機械的手段によって制御できる。また、弁部材の開閉は、外部手段によっても制御でき、かかる外部手段としては、ガス圧力制御手段の外部に設けられ又はこれと一体のディジタル又はコンピュータタイミングが挙げられる。
【００７６】
図３Ａ〜図３Ｅは、図１Ａ〜図１Ｅの実施形態と同一の装置を示しているが、中空プラスチック製品を射出成形するための方法の別の工程シーケンスを示している。
【００７７】
この実施形態では、射出成形機のバレル２２内の溶融プラスチック材料２０の量は、金型キャビティ内のプラスチック材料を詰め込むことなく、金型キャビティ３０の容積を充填し又は実質的に充填するのに少なくとも十分である。
【００７８】
図３を参照すると、本発明の方法における第２工程が図３Ｂに示されている。この工程では、弁部材４０が開かれ、弁部材４２が閉じられた状態で溶融プラスチック樹脂材料２０を射出成形機により金型キャビティ３０内に射出するが、プラスチック材料の射出工程は、金型キャビティ内のプラスチック材料の充填が始まる前に実施完了される。
【００７９】
プラスチック材料の射出に続き、弁部材４０を依然として閉じた状態で、加圧ガス、例えば窒素を入口導管５０を介して選択されたラム及び保持圧力で注入する。これは、プラスチック材料の体積収縮又は縮みに起因して可能であり、図３Ｃに示されている。当初、弁部材４２は所定期間にわたり閉鎖状態のままであり、したがってガスの圧力は溶融材料２０中に中空キャビティを作り、充填圧力を及ぼし、それによりプラスチック材料を金型キャビティ３０の内面に押し付け、プラスチック材料のスキン層は、プラスチック材料のコア部分が溶融したままの状態にある間に凝固し、それによりプラスチック製品に良好な表面仕上げをもたらすのに役立つ。
【００８０】
しかる後、図３Ｄに示すように、弁部材４２を開く。金型キャビティ３０内の溶融プラスチック材料２０内に存在するガス５２の圧力により、溶融プラスチックの一部を金型キャビティから補助キャビティ３２内へ追い出す。上述したように、溶融プラスチック材料は好ましくは、連結導管又はランナ４４を介して成形品内の１又は複数の厚いセクションの中央から追い出される。しかる後、ガス「保持」又は「充填」圧力を金型キャビティ内に維持し、その間プラスチック材料は冷えて凝固する。
【００８１】
金型キャビティ内の残りのプラスチック材料がいったん十分に冷えて凝固すると、ガス５２を排出する。これは図３Ｅに示されている。しかる後、金型を開き、完成プラスチック品を金型キャビティから突き出し又は取り出す。それと同時に、補助キャビティ３２内の追い出された状態のプラスチック材料２１を同様に金型から突き出し又は取り出す。
【００８２】
上述した工程のシーテケンスを示すグラフが図４に示されている。このグラフは、図４では全体が符号６０で示されており、金型内の圧力と成形サイクル時間の関係を表している。金型内の圧力は、プラスチックを金型キャビティ内へ射出すると線６２で示すように当初増大するが、この場合、成形機がプラスチックを詰め込むようプラスチックに加わる圧力を保持していない。
【００８３】
しかる後、線６８で示すように、ガスを金型キャビティ内のプラスチック材料中へ注入し、このガスは、線７３で示すように充填圧力をプラスチック材料に加える。時点７０において、補助キャビティ内へのプラスチック材料の流れを調整する弁部材４４を開く。これにより、プラスチックを金型キャビティから補助キャビティ内へ追い出すことができる。この工程は、矢印７２で指示されている。しかる後、金型キャビティ内のガスの圧力を保持する。これは、線７４で示されている。ガス充填圧力の時間は、図４において矢印７６で示されている。
【００８４】
次に、金型内のガス圧力を減少させる。これは、線７８で示されている。また、ガス圧力を符号８０のところに示すように或る期間にわたって一定に保持してもよい。その目的は、プラスチック材料が冷えて硬くなることができるようにすることにある。しかる後、即ち、プラスチック部分をいったん冷やして硬くすると、ガスを金型から排出する。ガスの圧力を線８２で示すようにいったん金型キャビティから抜くと、金型を開き、成形品を取り出す。これは、図４のグラフの点８４のところに示されている。
【００８５】
初期のガスの注入中、プラスチックを圧力詰め込みできることは、金型キャビティの表面からのプラスチックの縮みを生じさせることなく金型キャビティの表面の複製を助ける。
【００８６】
また、金型キャビティを部分的に充填する必要を無くすことにより、ガスを注入する前にプラスチックが流れて止まる箇所で物品にヘジテーションマークが付く傾向が無くなる。
【００８７】
プラスチック材料の一部を１以上の補助キャビティ内に追い出す手段の変形例として又は追加例として、プラスチック材料の一部を射出成形機のバレル内へ追い出して戻すことも可能であり、バレルはそれにより、補助キャビティとなる。これは、ガス圧力が射出スクリュー又はピストンを制御可能な背圧に抗して押し戻すことにより達成される。このプロセスは、図５Ａ〜図５Ｅに示されており、全体が符号１００で指示されている。図５Ａに示すように、プラスチック材料１０２を射出成形機１０１のバレル１０４内に配置する。バレル１０４は、任意従来方法で金型キャビティ１０８に連結されたノズル１０６を有している。弁部材１１０が、バレル部材から金型キャビティ内へのプラスチックの流れを制御する。初期の工程シーケンスでは、図５Ｂに示すように、弁部材１１０を開き、プラスチック材料をバレル１０４から金型キャビティ１０８内に射出できるようにする。しかる後、射出成形機により圧力を金型キャビティ１０８内のプラスチックに対し好ましくは少なくとも１〜５秒間一時的に保持する。
【００８８】
成形機のスクリュー又はプランジャ１３０を前方に保持し、又は弁１１０を閉じた状態で、ガス注入がガス注入導管１２０を介して始まり、ガスは、プラスチック材料中に中空キャビティを作り、プラスチック材料を金型キャビティの内面に押し付ける。プラスチック材料のスキン層は、そのコア部分が溶融したままの状態にある間に凝固状態になる。
【００８９】
しかる後、図５Ｃに示すように、ガスは、弁部材１１０が開いた状態で、ガス注入導管１２０を介して金型キャビティ内のプラスチック材料中へ注入され続ける。ガス１２２は、プラスチックの一部を成形機シリンダ又はバレル１０４内へ追い出して戻し、金型キャビティ１０８内のプラスチック材料中の中空キャビティを延長させる。
【００９０】
本プロセスのこの時点において、圧力を成形機スクリュー又はプランジャ部材１３０から減圧し、それにより金型キャビティから成形機シリンダ又はバレル１０４内に戻る溶融プラスチック材料１０２の追い出しを可能にする。バレル１０４内の空間をガスの圧力によりプランジャ部材１３０を金型から遠ざけることによって形成するのがよい。
【００９１】
プラスチックの追い出しの完了に続き、ガス圧力を金型キャビティ内の残りのプラスチック材料の冷却及び凝固中保持し、弁部材１１０を閉じる。これは、図５Ｄに示されている。この時点において、プラスチックに充填圧力を加えると、プラスチックの表面は、金型キャビティの内面にしっかりと押し付けられる。これにより、良好な表面仕上げが得られると共に金型の表面の完全忠実度が作られる。しかる後、金型キャビティ内のガス圧力を制御下において大気圧まで減少させる。これは、図５Ｅに示されている。しかる後、成形機バレル１０４をプラスチック材料で完全に再充填し、いつでも次の成形サイクルを実施できるようにする。それと同時に、金型を開き、成形されたプラスチック部品を成形機から取り出し又は突き出す。
【００９２】
本発明のこの変形実施形態の利点は、追い出されたプラスチックを連続射出方式で再成形できるということにある。これにより、スピルオーバーキャビティ及び補助キャビティからの追出し材料の粉砕再生又は回収が不要になる。また、成形品の再ばり取りは不要であり、システムは、ランナ部材中に追加の遮断弁を設けるという出費の必要は無い。
【００９３】
別の方法が図６Ａ〜図６Ｅに示されており、この方法は全体が符号１００で示されている。図６Ａに示すように、或る量の溶融プラスチック材料１０２が射出成形機１０１のバレル１０４内に配置されており、この装置は図５Ａに示した装置と同一である。この別の方法の最初の工程シーケンスでは、図６Ｂに示すように、弁部材１１０を開き、溶融プラスチック材料を詰め込むことなく溶融プラスチック材料をバレル１０４から金型キャビティ１０８内へ射出することができる。
【００９４】
しかる後、ガス注入工程を開始する。これは、成形機のピストン１３０を前方に保持すると共に弁部材１１０を開いた状態で、或いは弁部材１１０を図６Ｃに示すように閉じた状態で達成される。いずれの場合においても、導管１２０を介してガスを注入し、このガスは、金型キャビティ１０８内のプラスチック材料中に中空キャビティを作り始め、それによりプラスチックを金型キャビティ内に詰め込む。
【００９５】
所定時間の遅延後、引き続きガス圧力を維持した状態で、圧力を成形機スクリュー又はピストン１３０から減圧すると共に（或いは）弁部材１１０を開き、それによりガスが次第に溶融プラスチックを金型キャビティ１０８から追い出してこれを成形機シリンダ又はバレル１０４（図６Ｄ）内へ戻すことができ、ガスはピストン１３０を金型から押し離す。
【００９６】
プラスチック材料の一部を追い出してこれをバレル１０４内へ戻す工程は、プラスチックの所定量を制御された仕方で追い出すように制御される。プラスチックの流れを制御することは、ピストン１３０に加わる背圧を維持しながらプラスチックの圧力がピストンを引っ込める速度を制御すると共に（或いは）ピストンの最終位置を制御することによって達成できる。
【００９７】
変形例として、追い出されるプラスチックの量を制御するには、先ず最初にプラスチックの圧力がピストンを引っ込める速度を制御しながらピストンに加わる背圧を維持し、次にノズル弁１１０を閉じるのがよい。
【００９８】
各場合において、ガスの流れは、ノズル弁１１０からはみ出ることはなく、それにより次の成形サイクル中に金型キャビティ１０８内に射出されるバレル内のプラスチックのファウリングが回避される。
【００９９】
プラスチックの追い出しの完了に続き、ガス圧力を金型キャビティ内の残りのプラスチック材料の冷却及び凝固中保持する。この時点において、プラスチックにガスによる充填圧力を加えると、プラスチックの表面は、金型キャビティの内面にしっかりと押し付けられる。これにより、良好な表面仕上げが得られると共に金型の表面の完全忠実度が作られる。しかる後、金型キャビティ内のガス圧力を制御下において大気圧まで減少させる。
これは、図６Ｅに示されている。しかる後、成形機バレル１０４をプラスチック材料で完全に再充填し、いつでも次の成形サイクルを実施できるようにする。それと同時に、金型を開き、成形されたプラスチック部品を金型から取り出し又は突き出す。
【０１００】
上述したように、追い出されたプラスチックを連続射出方式で再成形できる。また、成形品の再ばり取りは不要であり、システムは、補助キャビティを分離するためにランナ部材中に追加の遮断弁を設けるという出費の必要は無い。
【０１０１】
２以上の補助キャビティを利用する本発明の実施形態が、図７Ａ〜図７Ｆに示されており、この実施形態は全体が符号１５０で示されている。この実施形態１５０は、或る量の溶融プラスチック材料１５４を金型内の金型キャビティ１５６内へ射出するよう構成された射出成形機１５２を有する。主金型キャビティ１５６は、導管又はランナ１６２，１６４により金型キャビティ１５６にそれぞれ連結された１対の補助キャビティ１５８，１６０を有している。弁部材１６６，１６８が、導管内に配置され、これら弁部材は、金型キャビティ１５６から補助キャビティへのプラスチックの流れを可能にしたり止めたりするよう働く。別の弁部材１７０が、主金型キャビティ１５６の入口のところ（又はノズル内）に配置されており、この弁部材は、射出成形機のノズルと金型キャビティを連結する導管１７２を開閉するのに用いられる。ポート又はピン部材１７４が、ガスを金型キャビティ内へ注入するのに用いられる。
【０１０２】
システム１５０の使用工程のシーケンスが図７Ａ〜図７Ｆに示されている。先ず最初に、溶融プラスチック材料１５４Ａを金型キャビティ内に射出し、短い「充填圧力」時間の間、ここに保持する（図７Ｂ）。次に、ガス１８０を金型キャビティ内のプラスチック材料中へ注入し、プラスチック材料を金型キャビティの内壁面に当てて保持し、プラスチック材料のコア部分が溶融したままの状態にある間、プラスチック材料のスキン層が凝固する（図７Ｃ）ようにする時間の間、その圧力を保持する。次に、弁部材１６６を開き、第１の量のプラスチック材料１５４Ｂを第１の補助キャビティ１５８内へ追い出す（図７Ｄ）。しかる後、弁部材１６８を開き、第２の量のプラスチック材料１５４Ｃを第２の補助キャビティ１６０内へ追い出す（図７Ｅ）。部品が冷えていったん十分凝固すると、ポート１７４を介してガスを排出して戻す（図７Ｆ）。最終工程では、金型を開き、部品を突き出し、システムをいつでも別のサイクルの開始ができるよう準備する。
【０１０３】
２以上の補助キャビティを利用する変形実施形態が、図７Ａ〜図７Ｆに示されており、この変形実施形態は全体が符号１５０で示されている。図８Ａに示すように、射出成形機１５２は、或る量の溶融プラスチック材料１５４を金型内の金型キャビティ１５６内へ射出するよう構成されている。
【０１０４】
この変形実施形態の工程シーケンスが図８Ａ〜図８Ｆに示されている。プラスチックを詰め込まないようにして、先ず最初に、溶融プラスチック材料１５４Ａを金型キャビティ内に射出する（図８Ｂ）。次に、ガス１８０を金型キャビティ内のプラスチック材料中へ注入し、プラスチック材料を金型キャビティの内壁面に当てて保持し、プラスチック材料のコア部分が溶融したままの状態にある間、プラスチック材料のスキン層が凝固する（図８Ｃ）ようにする時間の間、その圧力を保持する。次に、弁部材１６６を開き、第１の量のプラスチック材料１５４Ｂを第１の補助キャビティ１５８内へ追い出す（図８Ｄ）。しかる後、弁部材１６８を開き、第２の量のプラスチック材料１５４Ｃを第２の補助キャビティ１６０内へ追い出す（図８Ｅ）。部品が冷えていったん十分凝固すると、ポート１８４を介してガスを排出して戻す（図８Ｆ）。最終工程では、金型を開き、部品を突き出し、システムをいつでも別のサイクルの開始ができるよう準備する。
【０１０５】
図７Ａ〜図７Ｆ及び図８Ａ〜図８Ｆに示す実施形態は、２以上の補助キャビティを利用する本発明の実施形態の代表例である。当業者であれば変形及び変更を行って他の多数の補助キャビティを利用するシステムを開発できよう。最初の追出し後に残っているプラスチックの厚いセクションを抜くためにプラスチック材料を部分的に第２、第３又は第４の補助キャビティ内に追い出すのが有利な場合が多い。これは、厚いセクションが非一様な成形品、例えば自動車のドアの取っ手では自明である。
【０１０６】
弁部材４２及び金型キャビティと補助キャビティとの間に配置された任意他の弁部材の作動は、別個独立に行うことができ、他の補助キャビティとシーケンスをなすようタイミングを取ることができる。これにより、プラスチックを所望のシーケンスで且つ成形品の種々の厚さのセクション又は部材中に種々のチャネルを形成できるようにするために金型キャビティから追い出すことができる。また、上述したように金型キャビティから追い出されるプラスチックの量は、ガス注入のタイミングには依存しない。これとは異なり、成形キャビティから追い出されるプラスチックの量は、弁のタイミング、１又は複数の補助キャビティの容積及び金型キャビティから補助キャビティへの弁部材の開閉シーケンスに依存している。
【０１０７】
本発明の別の実施形態では、金型キャビティと１又は複数の補助キャビティとの間でランナ又は導管内に設けられた弁を互いに異なる仕方で動作させることができる。弁部材は、ガスの注入により及ぼされる選択された圧力を加え、次にこの圧力をプラスチック材料に伝えることにより動作できる。これにより、あらかじめ設定された閉鎖力に打ち勝って弁部材が開く。あらかじめ設定された閉鎖力を機械的ばね部材又は他の手段、例えば空気圧手段、油圧手段又は電気的手段によって弁部材に加えてもよい。
【０１０８】
さらに、弁部材の開閉は、任意の従来手段、例えば空気圧手段、油圧手段、電気的手段又は機械的手段によって制御できる。また、弁部材の開閉は、外部手段によっても制御でき、かかる外部手段としては、ガス圧力制御手段の外部に設けられ又はこれと一体のディジタル又はコンピュータタイミングが挙げられる。
【０１０９】
本発明は又、中空管状部品の製造に利用できる。好ましい成形システム及びその使用方法が、図９Ａ〜図９Ｆに示されており、この機構及びシステムの部分の他の実施形態は、図１１及び図１２に示されている。これは、プラスチック材料からの中空管状部品の製造に今日必要である。これら部品を例えばプリンタ用ローラとして用いることができる。管状部品は、多くの場合同心状の中空交差部を持つ寸法的に安定で且つ真っ直ぐな円形の断面のものでなければならない。また、成形品には、通常は押し出すことはできないが、射出成形品では可能な特徴を有することが望ましい。これら特徴としては、外面に設けられた溝又はねじ山、ブラケット及び他の外部取付け具、スピンドルとして使用可能な連結機構及びローラを回転させる手段となる歯車の歯又は他の構造を設けることが挙げられる。
【０１１０】
従来型射出成形法では、中実セクションとして又は機械的に側部コアを動かして内部管状セクションを形成する場合のいずれにおいても、コンポーネントの長さ全体にわたって歪みなく平面度を達成すること及び成形時間サイクルを減少させることは困難である。中空製品又は部品についてガスアシステッド成形法を用いる従来の試みでは、管状部品の長さに沿って同心性及び一様なセクション肉厚を達成することは困難であることが判明した。
【０１１１】
管状セクションの長さ全体にわたって軸方向平面度を達成するためには、プラスチックが冷えて液体から固体に変化しているときにプラスチックの一様な収縮を達成する必要がある。また、成形応力により突出し部品が歪み又は反る場合があるのでプラスチックの成形にあたり応力を無くし又は最小限に抑えることが重要である。応力を持つ射出成形プラスチック部品は、これらを金型から突き出した後、コンポーネントの歪み及び反りによって応力を除去する傾向がある。
【０１１２】
本発明を利用すると、壁セクションの同心性及び一様性を達成することができる。プラスチック及びガスは、軸方向に制御され、プラスチックの流れにでたらめな又は制御されない側方の動き又は乱流は無い。ガスは、管状セクションの中央のところで軸方向に流れ、プラスチックを管の長さ全体を通じ一様に１又は複数の補助キャビティ内に追い出すために利用される。成形後、金型キャビティ表面に隣接した半溶融スキン層中にプラスチックの側方の動きは無い。金型キャビティ部材の良好な温度制御があり、しかもプラスチックからの一様な熱伝導を保証する良好なプラスチックと金型表面の接触があるので一様な冷却速度が達成される。
【０１１３】
乱流を生じさせないでプラスチックの流れを達成するためには、円形中間セクション及び２つの端部のところに位置した２つの円錐形の部分を有する金型キャビティが形成される。周辺フィルムゲートを介して溶融プラスチックをゲートセクションを包囲しているランナから入口端部のところの円錐の頂点に供給する。プラスチックを薄いセクションに沿って射出し、このプラスチックは円錐又は円錐に似た形態に沿って流れて次第に膨張して最大の所要円筒形セクションになる。それにより、プラスチックは、金型キャビティを満たしているときに金型キャビティの表面と接触状態を維持する。
【０１１４】
ガスを管の軸線に沿って中央位置に注入し、このガスは、中央からプラスチックを追い出すために用いられる。プラスチックの所望の交差部への漸次膨張を可能にするためガスを円錐の頂点の近くに注入する。プラスチックの射出速度を最初の遅い速度から制御し、円錐を満たした後、プラスチックが円筒形セクションの充填を完了すると早い速度に増大させる。プラスチックの射出速度は、最終のキャビティ充填が完了する前では再び遅くなる。
【０１１５】
ガス注入速度、したがって圧力の制御も又、プラスチックの追出しが始まる前にガスを低圧で注入するよう行われる。これは、ガスの注入圧力が金型キャビティを補助キャビティに連結しているランナ又は導管内での弁の開放前では低いことを意味している。
【０１１６】
補助キャビティに隣接した金型キャビティの遠位端部ところの管状セクションのサイズを減少させて薄いセクションへのプラスチックの流れを次第に減少させるのがよい。これにより、補助キャビティ内へのプラスチックの追出しをオーバーフローランナ及び停止弁により制御することができる。この点に関し、第２の円錐の形をしたキャビティが図面に示されていて、これについて以下に説明するが、金型キャビティの遠位端部のところに任意の形状又は形態を利用できることは言うまでもない。しかしながら、断面のサイズをキャビティの遠位端部のところで減少させることが好ましい。
【０１１７】
中空管状部品を製造するためにプラスチックの追出し方法で利用できる工程のシーケンスが図９Ａ〜図９Ｆに示されている。この方法は図面では全体が符号２００で示されている。
【０１１８】
図９Ａに示すように、金型キャビティ２００には一般に、中央の細長い部分又はセクション２０４、前端部（即ち、ガス及びプラスチックがキャビティ内へ射出される入口）のところに位置する円錐形部分２０６及び補助キャビティ２１０に隣接した遠位端部のところに位置する好ましくはこれに対応して円錐形の部分２０８を有している。弁部材２１２が、金型キャビティ２０２と補助キャビティ２１０を互いに連結する導管又はランナ内に配置されている。弁部材は、任意従来形式のもの、例えば図１〜図８を参照して上述した弁部材であってよい。弁部材は、図９Ａ〜図９Ｆに示すようにテーパした前縁部を更に有するのがよい。
【０１１９】
プラスチックをランナ２２０及びフィルムゲート２２２を介して金型キャビティ２０２内に導入する。プラスチック供給ランナ２２０及びプラスチックゲート２２２の構成の細部が図１１及び図１２に良好に示されている。
【０１２０】
ガスをガスインゼクタポート２３０から金型キャビティ内に注入し、このガスインゼクタポート２３０は、円錐形入口セクション２０６の頂点のところに配置されている。ガスを導管又は入口ライン２３２からポート２３０に差し向ける。
【０１２１】
また、図１１及び図１２に示すように、可動コア２４０を機構及びシステムの一部として設けることが可能である。
【０１２２】
図９Ｂに示すように、成形方法のシーケンスは、金型キャビティ２０２内への溶融プラスチック材料の初期射出を含む。この時点において、弁部材２１２を閉じる。プラスチックを金型キャビティ内へ射出した後、プラスチックを金型キャビティ内で加圧し又は詰め込む。その目的は、成形部品の外面の良好な表面特性を得ることにある。この点に関し、プラスチックを成形機によって１〜５秒台の短い停止時間の間加圧して押し固める。これにより、成形品又は物品上への金型表面の良好な再現性が確保されると共に金型キャビティの形状の良好な複製が確保される。
【０１２３】
しかる後、図９Ｃに示すように、ガスの注入を開始する。符号２５０で概略的に示されたガスは、プラスチック材料中にキャビティを形成し、引き続き圧力を金型キャビティ２０２内のプラスチック内部に及ぼす。プラスチック材料を金型キャビティの内壁又は表面に押し付けるのを助け、プラスチック材料のコア部分が溶融したままの状態にある間にプラスチック材料のスキン層が凝固するようにするためにガス圧力を利用する短い停止時間の後、弁部材２１２を開く。
【０１２４】
弁部材２１２を開いた状態で（図９Ｄ）、金型キャビティ２０２の中央のところの溶融プラスチック材料が、金型キャビティから追い出されるようにする。溶融プラスチックの追出しは、管状セクションの中央から行われ、この管状セクションは連結ランナ２１４を通って補助キャビティ２１０に入る。図９Ｄでは、ガスで満たされた管状部品の中空中央部は符号２５０で示され、外側のプラスチックの今や管状の部品は符号２５２で示されている。補助キャビティ又はオーバーフローキャビティ２１０内のプラスチック材料は、符号２５２Ａで示されている。
【０１２５】
プラスチックの追出しが完了すると、内側管状チャネル内のガス圧力を維持してプラスチックの外面が金型キャビティの表面と一様な接触状態のままであるようにし、それによりプラスチックから金型への一様な熱伝導が得られるようにする。
【０１２６】
プラスチック管状コンポーネントの完全な凝固後、ガス圧力を抜き、ガスを金型から排出する。これは、図９Ｅに示されている。しかる後、可動コア（もし利用されていれば）を金型キャビティから取り出し（図９Ｆ）、金型を開き、部品を突き出す。補助キャビティ２１０内のプラスチック材料２５２Ａの一部も又同時に突き出す。この点に関し、上述したように、補助キャビティ内のプラスチック材料を粉砕再生し、再び使用することができ、又はスクラップにすることができ、或いは補助キャビティの形状をした別のプラスチックコンポーネント又は部品の状態に作ってもよい。
【０１２７】
プラスチック管状コンポーネントをいったん形成して金型から突き出すと、円錐形セクションを各端部のところでばり取りするため成形後作業が必要である。これにより最終の中空管又はコンポーネントが形成される。
【０１２８】
金型キャビティ２０２の円錐形セクション又は部分２０６，２０８は好ましくは、１０°〜６０°の夾角を有する。これは、円錐の頂点からのプラスチックの一様な軸方向充填を助け、プラスチックが必要に応じて最大円筒形セクションまで膨張できるようにする。
その目的は、プラスチック材料の乱流又は非一様な流れを回避することにある。
【０１２９】
ガスを可動コア組立体２４０内に設けられたガス注入組立体又はポート２３０から軸方向に注入することにより、ガスインゼクタを成形コンポーネントから軸方向に引っ込めることができ、その後金型を開いて部品を突き出す。
【０１３０】
中空管状コンポーネントを成形する別の方法が図１０Ａ〜図１０Ｆに示されている。この装置は、図９Ａに示す装置と同一である。上述したように、プラスチックを詰め込むことなくランナ２２０，２２２及びフィルムゲート２２４を介して金型キャビティ２０２内に導入する。この時点において、弁部材２１２を閉じる（図１０Ｂ）。
【０１３１】
しかる後、図１０Ｃに示すように、ガスの注入を開始する。符号２５０で概略的に示されたガスは、プラスチック材料中にキャビティを形成し、引き続き圧力を金型キャビティ２０２内のプラスチック内部に及ぼす。プラスチック材料を金型キャビティの内壁又は表面に押し付けるのを助け、プラスチック材料のコア部分が溶融したままの状態にある間にプラスチック材料のスキン層が凝固するようにするためにガス圧力を利用する短い停止時間の後、弁部材２１２を開く。
【０１３２】
弁部材２１２を開いた状態で（図１０Ｄ）、金型キャビティ２０２の中央のところの溶融プラスチック材料が、金型キャビティから追い出されるようにする。溶融プラスチックの追出しは、管状セクションの中央から行われ、この管状セクションはオーバーフローとして作用する連結ランナ２１４を通って補助キャビティ２１０に入る。
【０１３３】
プラスチックの追出しが完了すると、内側管状チャネル内のガス圧力を維持してプラスチックの外面が金型キャビティの表面と一様な接触状態のままであるようにし、それによりプラスチックから金型への一様な熱伝導が得られるようにする。
【０１３４】
プラスチック管状コンポーネントの冷却及び凝固後、ガス圧力を抜き、ガスを金型から排出又はガス抜きする。これは、図１０Ｅに示されている。上述したように、可動コア（もし利用されていれば）を金型キャビティから取り出し（図１０Ｆ）、金型を開き、成形物品を突き出す。
【０１３５】
図９又は図１０のシステム及び方法における追加の実施形態として、可動ガスインゼクタとプラスチック供給ゲートを組み合わせてもよく、その目的は、プラスチックをリングゲート部分に供給し、このリングゲート部分では、プラスチックがガスインゼクタバレルの周りに形成されたリング状ランナ２２２から、次に薄いリング状ゲート２２２を通って金型キャビティ内に流れ、金型の充填が完了した後ガスを注入したときにガス注入と同軸になるようにすることにある。それにより、プラスチックは、金型キャビティを満たすと、金型キャビティの表面との接触状態を維持する。これは、図１２に示されている。プラスチックランナの別の構成を利用してもよく、かかる構成では、ランナを拡大可動コアと成形プレートとの間に設けた溝によって形成する。これは図１１に示されている。
【０１３６】
この中空管状に係る実施形態によれば、図５Ａ〜図５Ｅ又は図６Ａ〜図６Ｅを参照して上述したようなプラスチック追出し方法のいずれかの構成を用いることが可能である。いずれの変形実施形態でも、溶融プラスチックを補助キャビティ内へ追い出し、或いはこれに代えて成形機のシリンダ内へ追い出して戻す。追い出されたプラスチックは、スクリューを成形機のバレル内に押し戻してシリンダ内に必要な制御された空間をもたらす。
【０１３７】
これら変形実施形態に関し、ガスを反対側の端部のところの管状コンポーネントの円錐円頂部からプラスチック供給ゲートセクションに注入する。ガスインゼクタは、可動側部コアに取り付けられており、この可動側部コアは、ガスを金型キャビティ内へ軸方向に注入し、それにより円錐形供給セクションから出たプラスチックの一様な流れを、供給ゲート、ランナ及びスプルーを通して追い出し、成形機シリンダ内へ戻す。ガス圧力を金型キャビティ内に維持してプラスチックを金型キャビティの表面に押し付け、それにより良好な使用上の複製が得られるようにすると共にプラスチックから金型への一様な熱伝導が確保される。
【０１３８】
コンポーネントの射出成形管状構造の製造に当たり、コンポーネントを一体品として成形するのがよく、このコンポーネントを追加の構造的特徴、例えばプーリ車、異形の歯を備えた歯車又は管状セクションの外面に設けられたねじ山、溝又は他の異形部と一緒に成形することができる。これら追加の構造的特徴を形成するには、金型キャビティ表面内にこれらのための適用可能なキャビティを機械加工するのがよい。
【０１３９】
上述した各々と類似した別の実施形態では、プラスチック材料の体積収縮又は縮みの結果として金型キャビティ内のプラスチック材料中に中空キャビティを作るため及び充填圧力を及ぼすためには、加圧ガスではなく加圧液体が用いられる。この場合も又、充填圧力は先ず最初に、プラスチック材料中に中空キャビティを作り、充填圧力を及ぼし、これによりプラスチック材料を金型キャビティの内面に押し付ける。充填圧力は又、プラスチック材料のコア部分が溶融したままの状態にある間にプラスチック材料のスキン層が凝固するようにする期間にわたり保持される。次いで、加圧された液体は、プラスチック材料の一部を金型キャビティから１以上の補助キャビティ内へ追い出すと共に（或いは）射出成形機のバレル内へ戻し、バレルは補助キャビティを構成する。液体は、有利には水であるが、必要ならば他の液体を使用してもよい。また、冷水を用いると、冷却ステージの時間が短くなり、それによりサイクル時間が短くなる。
【０１４０】
図１３及び図１４は、加圧流体としてガスに代えて液体を用いた場合の図２及び図４にそれぞれ相当する２つのグラフである。
【０１４１】
図１３のグラフは、射出成形機を用いてプラスチックの圧力を保持してプラスチックを線６４で示すように詰め込む工程を含む。成形機がプラスチックを詰め込む時期は、矢印６６で示されている。この時期を所望に応じて調節することができる。
【０１４２】
しかる後、線６８で示すように、加圧液体を金型キャビティ内のプラスチック材料中へ注入し、別途充填圧力をプラスチック材料に及ぼす。すると、成形サイクルは、図２と関連して上述したように続行する。
【０１４３】
金型キャビティにプラスチックを充填している間と金型キャビティへのプラスチックの充填中及び加圧液体の初期注入中との両方においてプラスチックを圧力詰め込みすることができることは、表面からのプラスチックの収縮を生じさせないで金型表面の正確な複製が得られるようにするのを助ける。
【０１４４】
図１４のグラフは、プラスチック材料中への加圧液体の注入前にプラスチック材料を詰め込む工程を実施しないで、金型キャビティにプラスチック材料を充填する別の方法を示している。しかる後、成形サイクルは、図４と関連して上述したように続行する。
【０１４５】
加圧流体としてガスではなく液体を用いた場合の利点の一つは、プラスチック材料内により滑らかな内壁面が得られるということにあり、これは、図９〜図１２の上述の実施形態の管状製品の場合に特に望ましい。別の利点は、ガスがプラスチック材料の壁の中に浸透する傾向があるということにある。浸透は、加圧流体として液体を用いることによって回避され又は軽減される。
【０１４６】
別の実施形態では、補助キャビティ又は少なくとも１つの補助キャビティが金型内ではあるがその上流側に配置され、補助キャビティは、プラスチックを金型キャビティ内へ射出するフローランナ又は導管に結合されている。
【０１４７】
変形例として又は追加例として、補助キャビティ又は少なくとも１つの補助キャビティは、金型キャビティ内であって金型キャビティ内のプラスチック供給位置の近くの位置で金型キャビティに結合される。
【０１４８】
いずれの場合においても、ガス又は液体注入位置をプラスチック供給位置と補助キャビティの両方の下流側で金型キャビティ内に配置して金型キャビティからのプラスチック材料の追出しが、金型キャビティの充填中、プラスチック材料流れに対し実質的に逆方向に起こることができるようにしてもよい。
【図面の簡単な説明】
【０１４９】
【図１Ａ】第１の実施形態の工程のシーケンスを示す図である。
【図１Ｂ】第１の実施形態の工程のシーケンスを示す図である。
【図１Ｃ】第１の実施形態の工程のシーケンスを示す図である。
【図１Ｄ】第１の実施形態の工程のシーケンスを示す図である。
【図１Ｅ】第１の実施形態の工程のシーケンスを示す図である。
【図２】図１Ａ〜図１Ｅに記載されている金型内圧力時系列を示すグラフ図である。
【図３Ａ】図１Ａの実施形態の別の工程シーケンスを示す図である。
【図３Ｂ】図１Ｂの実施形態の別の工程シーケンスを示す図である。
【図３Ｃ】図１Ｃの実施形態の別の工程シーケンスを示す図である。
【図３Ｄ】図１Ｄの実施形態の別の工程シーケンスを示す図である。
【図３Ｅ】図１Ｅの実施形態の別の工程シーケンスを示す図である。
【図４】図３Ａ〜図３Ｅに記載されている金型内圧力時系列を更に示すグラフ図である。
【図５Ａ】別の実施形態の工程のシーケンスを示す図である。
【図５Ｂ】別の実施形態の工程のシーケンスを示す図である。
【図５Ｃ】別の実施形態の工程のシーケンスを示す図である。
【図５Ｄ】別の実施形態の工程のシーケンスを示す図である。
【図５Ｅ】別の実施形態の工程のシーケンスを示す図である。
【図６Ａ】図５Ａの実施形態の別の工程シーケンスを示す図である。
【図６Ｂ】図５Ｂの実施形態の別の工程シーケンスを示す図である。
【図６Ｃ】図５Ｃの実施形態の別の工程シーケンスを示す図である。
【図６Ｄ】図５Ｄの実施形態の別の工程シーケンスを示す図である。
【図６Ｅ】図５Ｅの実施形態の別の工程シーケンスを示す図である。
【図７Ａ】２つの補助キャビティを利用する本発明の別の実施形態を示す図である。
【図７Ｂ】２つの補助キャビティを利用する本発明の別の実施形態を示す図である。
【図７Ｃ】２つの補助キャビティを利用する本発明の別の実施形態を示す図である。
【図７Ｄ】２つの補助キャビティを利用する本発明の別の実施形態を示す図である。
【図７Ｅ】２つの補助キャビティを利用する本発明の別の実施形態を示す図である。
【図７Ｆ】２つの補助キャビティを利用する本発明の別の実施形態を示す図である。
【図８Ａ】図７Ａの実施形態の別の工程シーケンスを示す図である。
【図８Ｂ】図７Ｂの実施形態の別の工程シーケンスを示す図である。
【図８Ｃ】図７Ｃの実施形態の別の工程シーケンスを示す図である。
【図８Ｄ】図７Ｄの実施形態の別の工程シーケンスを示す図である。
【図８Ｅ】図７Ｅの実施形態の別の工程シーケンスを示す図である。
【図８Ｆ】図７Ｆの実施形態の別の工程シーケンスを示す図である。
【図９Ａ】特に中空管状部品の製造に用いられる更に別の実施形態の工程シーケンスを示す図である。
【図９Ｂ】特に中空管状部品の製造に用いられる更に別の実施形態の工程シーケンスを示す図である。
【図９Ｃ】特に中空管状部品の製造に用いられる更に別の実施形態の工程シーケンスを示す図である。
【図９Ｄ】特に中空管状部品の製造に用いられる更に別の実施形態の工程シーケンスを示す図である。
【図９Ｅ】特に中空管状部品の製造に用いられる更に別の実施形態の工程シーケンスを示す図である。
【図９Ｆ】特に中空管状部品の製造に用いられる更に別の実施形態の工程シーケンスを示す図である。
【図１０Ａ】図９Ａの実施形態の別の工程シーケンスを示す図である。
【図１０Ｂ】図９Ｂの実施形態の別の工程シーケンスを示す図である。
【図１０Ｃ】図９Ｃの実施形態の別の工程シーケンスを示す図である。
【図１０Ｄ】図９Ｄの実施形態の別の工程シーケンスを示す図である。
【図１０Ｅ】図９Ｅの実施形態の別の工程シーケンスを示す図である。
【図１０Ｆ】図９Ｆの実施形態の別の工程シーケンスを示す図である。
【図１１】中空管状部品に係る実施形態の入口端部のところに位置する変形実施形態を示す図である。
【図１２】中空管状部品に係る実施形態の入口端部のところに位置する変形実施形態を示す図である。
【図１３】液体を加圧流体として用いた場合における別の金型内圧力時系列を示すグラフ図である。
【図１４】液体を加圧流体として用いた場合における別の金型内圧力時系列を示すグラフ図である。
【図１Ａ】
0004545435.tif 000002
【図１Ｂ】
0004545435.tif 000003
【図１Ｃ】
0004545435.tif 000004
【図１Ｄ】
0004545435.tif 000005
【図１Ｅ】
0004545435.tif 000006
【図２】
0004545435.tif 000007
【図３Ａ】
0004545435.tif 000008
【図３Ｂ】
0004545435.tif 000009
【図３Ｃ】
0004545435.tif 000010
【図３Ｄ】
0004545435.tif 000011
【図３Ｅ】
0004545435.tif 000012
【図４】
0004545435.tif 000013
【図５Ａ】
0004545435.tif 000014
【図５Ｂ】
0004545435.tif 000015
【図５Ｃ】
0004545435.tif 000016
【図５Ｄ】
0004545435.tif 000017
【図５Ｅ】
0004545435.tif 000018
【図６Ａ】
0004545435.tif 000019
【図６Ｂ】
0004545435.tif 000020
【図６Ｃ】
0004545435.tif 000021
【図６Ｄ】
0004545435.tif 000022
【図６Ｅ】
0004545435.tif 000023
【図７Ａ】
0004545435.tif 000024
【図７Ｂ】
0004545435.tif 000025
【図７Ｃ】
0004545435.tif 000026
【図７Ｄ】
0004545435.tif 000027
【図７Ｅ】
0004545435.tif 000028
【図７Ｆ】
0004545435.tif 000029
【図８Ａ】
0004545435.tif 000030
【図８Ｂ】
0004545435.tif 000031
【図８Ｃ】
0004545435.tif 000032
【図８Ｄ】
0004545435.tif 000033
【図８Ｅ】
0004545435.tif 000034
【図８Ｆ】
0004545435.tif 000035
【図９Ａ】
0004545435.tif 000036
【図９Ｂ】
0004545435.tif 000037
【図９Ｃ】
0004545435.tif 000038
【図９Ｄ】
0004545435.tif 000039
【図９Ｅ】
0004545435.tif 000040
【図９Ｆ】
0004545435.tif 000041
【図１０Ａ】
0004545435.tif 000042
【図１０Ｂ】
0004545435.tif 000043
【図１０Ｃ】
0004545435.tif 000044
【図１０Ｄ】
0004545435.tif 000045
【図１０Ｅ】
0004545435.tif 000046
【図１０Ｆ】
0004545435.tif 000047
【図１１】
0004545435.tif 000048
【図１２】
0004545435.tif 000049
【図１３】
0004545435.tif 000050
【図１４】
0004545435.tif 000051